(57)【特許請求の範囲】
【請求項１】
複数の微細孔を有する多孔質体を製造する方法において、酸化膜を、成膜室を減圧したり、または成膜室を不活性ガスで満たしたりせずに、ミストＣＶＤ法で成膜し、前記酸化膜により、前記微細孔の開口形状および面内分布を維持しながら、前記微細孔の径を一様に小さくすることを特徴とする多孔質体の製造方法。
【請求項２】
複数の微細孔を有する多孔質体と、酸化膜とを備えた濾過フィルタを製造する方法であって、前記酸化膜を、成膜室を減圧したり、または成膜室を不活性ガスで満たしたりせずに、ミストＣＶＤ法で成膜し、前記酸化膜により、前記微細孔の開口形状および面内分布を維持しながら、前記微細孔の径を一様に小さくすることを特徴とする濾過フィルタの製造方法。
【請求項３】
前記酸化膜が、チタン、ガリウム、鉄、クロム、アルミニウム、マグネシウム、ジルコニウム、インジウム、スズ、バナジウムまたはシリコンの単一組成酸化膜またはこれらの混晶酸化膜であることを特徴とする請求項２記載の濾過フィルタの製造方法。
【請求項４】
前記多孔質体が、軸方向に貫通する少なくとも１つの中空空間を有する円柱状フィルタであることを特徴とする請求項２または３に記載の濾過フィルタの製造方法。
【請求項５】
前記多孔質体が、厚さ方向に貫通する前記微細孔が面内に配列されたメソポーラス基板であることを特徴とする請求項２または３に記載の濾過フィルタの製造方法。
【請求項６】
複数の微細孔を有する多孔質体が配置された成膜室を昇温する昇温工程と、
溶液を振動させてミストを発生させるミスト発生工程と、
前記ミストを昇温後の前記成膜室内に導入し、成膜室を減圧したり、または成膜室を不活性ガスで満たしたりせずに、前記多孔質体においてＣＶＤ反応を起こさせ、前記多孔質体に酸化膜を成膜する成膜工程と、
を含むことを特徴とする濾過フィルタの製造方法。
【請求項７】
前記酸化膜が、チタン、ガリウム、鉄、クロム、アルミニウム、マグネシウム、ジルコニウム、インジウム、スズ、バナジウムまたはシリコンの単一組成酸化膜またはこれらの混晶酸化膜であることを特徴とする請求項６に記載の製造方法。
【請求項８】
前記多孔質体が、軸方向に貫通する少なくとも１つの中空空間を有する円柱状フィルタであることを特徴とする請求項６または７に記載の製造方法。
【発明の詳細な説明】
【技術分野】
【０００１】
本発明は濾過フィルタ、該濾過フィルタの製造方法および濾過装置に関し、特に、海水濾過フィルタとして利用可能な濾過フィルタ、該濾過フィルタの製造方法および該濾過フィルタを用いた濾過装置に関する。
【背景技術】
【０００２】
従来から、海水を淡水化するための海水濾過フィルタとして、有機物からなる円柱状の濾過膜（逆浸透膜、ＲＯ膜ともいう）が知られている。濾過膜は、例えば１ｎｍ以下の径を有する不規則な微細孔を多数有し、海水中に含まれるナトリウムイオン等と水分子を分離することにより、海水を淡水化する。濾過膜の種類は多岐に渡っており、用途に応じて使い分けられている。海水濾過フィルタとして使用可能な濾過膜としては、例えば、非特許文献１に記載のものがある。
【０００３】
図８に、円柱状の濾過膜を用いた濾過装置の模式図を示す。円柱状濾過膜には、軸方向に貫通する１つの中空空間を有するチューブ型の円柱状濾過膜１Ａ（図１（Ａ）参照）と、軸方向に貫通する複数の中空空間を有するモノリス型の円柱状濾過膜１Ｂ（図１（Ｂ）参照）とがある。図８（Ａ）に示すように、チューブ型の円柱状濾過膜１Ａを用いた濾過装置２Ａでは、円柱状濾過膜１Ａの外周壁のまわりに原液（海水）を送り、中空空間の内周壁から染み出した濾液（淡水）を回収する。一方、図８（Ｂ）に示すように、モノリス型の円柱状濾過膜１Ｂを用いた濾過装置２Ｂでは、円柱状濾過膜１Ｂの各中空空間内に原液を送り、円柱状濾過膜１Ｂの外周壁から染み出した濾液を回収する。
【０００４】
しかしながら、有機物からなる濾過膜を用いた濾過フィルタは、近年改善されてきてはいるものの依然として十分な耐薬品性および耐熱性を有しているとはいえず、また、目詰まり等の理由で比較的頻繁に交換しなければ十分な量の濾液を回収できないという問題があった。
【０００５】
ところで、濾過フィルタとしては、上記有機物からなる濾過膜を用いたものの他、セラミック、酸化アルミニウム等の無機物からなる濾過膜や、ポーラスアルミナ等の多孔質構造を有するメソポーラス基板を用いたものも知られている（例えば、特許文献１参照）。これらは、上記有機物からなる濾過膜よりも耐薬品性、耐塩性および耐熱性が高いという特徴がある。なお、無機物からなる濾過膜は、微細孔の径に応じて限界濾過膜膜（ＵＦ膜）、ナノフィルタ膜（ＮＦ膜）およびマイクロフィルタ膜（ＭＦ膜）に分類される。
【０００６】
しかしながら、無機物からなる濾過膜およびメソポーラス基板は、微細孔の径を１ｎｍ以下にまで小さくするのが非常に困難なので、これらを海水濾過フィルタとして利用することは今のところできていない。
【０００７】
なお、無機物からなる濾過膜については、特許文献２において、アルミナ製多孔管の表面にチタニア超微粒子の堆積層を形成し、さらにこの堆積層を１２００℃の高温で２時間焼成することによって厚さ約７０μｍの焼結層（チタニア層）を形成してなるものが開示されている。しかしながら、この濾過膜は、チタニア層における微細孔の径を制御するのが非常に困難であるため、径が小さすぎて透水圧（原液を送り込む際に当該原液に加えるべき圧力）が大きくなったり、径が大きすぎて十分な濾過性能が発揮できなかったりすることがあり、やはり海水濾過フィルタとして利用するのは困難であった。また、この濾過膜は、１０００℃を超える高温で長時間にわたって焼成することによりチタニア層を形成する必要があるので、製造コストが高くつくという問題があった。
【先行技術文献】
【非特許文献】
【０００８】
【非特許文献１】“東洋紡の水関連事業：ホロセップＨＢシリーズ、ＨＪ”、［online］、平成２３年９月２日検索、インターネット＜URL：http://www.toyobo.co.jp/seihin/h2/mb/HB-series.htm＞
【特許文献】
【０００９】
【特許文献１】特開２００５−２７２８８６号公報
【特許文献２】特開平５−８５８５５号公報
【発明の概要】
【発明が解決しようとする課題】
【００１０】
本発明は上記事情に鑑みてなされたものであって、その課題とするところは、海水濾過フィルタとして利用可能な程度に微細孔の径が小さく、微細孔の径の制御が容易であり、耐薬品性および耐熱性が高く、しかも安価な濾過フィルタおよび該濾過フィルタの製造方法、並びに該濾過フィルタを用いた濾過装置を提供することにある。
【課題を解決するための手段】
【００１１】
上記課題を解決するために、本発明に係る濾過フィルタは、複数の微細孔を有する多孔質体と、多孔質体の微細孔が開口している面、および微細孔の内壁の少なくとも一部分を覆うように多孔質体の微細領域表面形状に沿って成膜された酸化膜と、を備えたことを特徴とする。
【００１２】
上記濾過フィルタは、酸化膜が成膜された後の微細孔の最大径が、海水中に含まれるナトリウムの水和物の径よりも小さいことが好ましい。かかる濾過フィルタは、海水濾過フィルタとして使用することができる。
【００１３】
上記酸化膜としては、例えば、チタン、ガリウム、鉄、クロム、アルミニウム、マグネシウム、ジルコニウム、インジウム、スズ、バナジウムまたはシリコンの単一組成酸化膜またはこれらの混晶酸化膜が挙げられる。
【００１４】
上記酸化膜は、例えばミストＣＶＤ法で成膜することができる。ミストＣＶＤ法によれば、多孔質体の微細領域表面形状に沿った均一な厚さの酸化膜を安価に製造することができる。
【００１５】
上記多孔質体としては、例えば、軸方向に貫通する少なくとも１つの中空空間を有する円柱状濾過膜を用いることができる。この場合は、当該円柱状濾過膜の外周壁および内周壁の少なくとも一方に酸化膜を成膜すればよい。
【００１６】
上記多孔質体としては、厚さ方向に貫通する微細孔が面内に配列されたメソポーラス基板を用いることもできる。この場合は、メソポーラス基板の少なくとも一方の面に酸化膜を成膜すればよい。
【００１７】
また、上記課題を解決するために、本発明に係る濾過フィルタの製造方法は、複数の微細孔を有する多孔質体が配置された成膜室を昇温する昇温工程と、溶液を振動させてミストを発生させるミスト発生工程と、ミストを昇温後の成膜室内に導入し、多孔質体の微細孔が開口している面においてＣＶＤ反応を起こさせ、上記の面および微細孔の内壁の少なくとも一部分が覆われるように多孔質体の微細領域表面形状に沿って酸化膜を成膜する成膜工程と、を含むことを特徴とする。
【００１８】
上記酸化膜としては、例えば、チタン、ガリウム、鉄、クロム、アルミニウム、マグネシウム、ジルコニウム、インジウム、スズ、バナジウムまたはシリコンの単一組成酸化膜またはこれらの混晶酸化膜が挙げられる。
【００１９】
上記多孔質体としては、例えば、軸方向に貫通する少なくとも１つの中空空間を有する円柱状膜を用いることができる。この場合は、成膜工程において、中空空間内にミストが導かれることが好ましい。
【００２０】
なお、成膜工程においてミストを中空空間内に導くための構成としては、例えば、中空空間に挿入されたノズルからミストを放出させる構成が考えられる。
【００２１】
また、上記課題を解決するために、本発明に係る濾過装置は、上記いずれかの濾過フィルタと、該濾過フィルタの少なくとも酸化膜が成膜された面に光を照射する光照射手段と、を備えたことを特徴とする。
【発明の効果】
【００２２】
本発明によれば、海水の淡水化が可能な程度にまで無機物からなる濾過膜およびメソポーラス基板の微細孔の径を小さくすることができるので、有機物からなる濾過膜では得られなかった様々なメリットを享受することができる。
【００２３】
すなわち、本発明によれば、耐薬品性、耐塩性および耐熱性が高い濾過フィルタを提供することができる。また、無機物からなる濾過膜およびメソポーラス基板を用いた濾過フィルタは、有機物からなる濾過膜を用いたものよりも機械的強度が高いため、膜厚を小さくすることができる。したがって、本発明によれば、有機物からなる濾過膜を用いた場合よりも透水圧を下げることができるので、高出力な加圧ポンプを不要とすることができるとともに、加圧ポンプのランニングコストを低減することができ、ひいては濾過装置のランニングコストを低減することができる。
【００２４】
また、本発明によれば、下地である多孔質体の微細領域表面形状に沿って一様な厚さの酸化膜を成膜することができるので、酸化膜の膜厚を制御することにより、微細孔の径を高精度に制御することができる。
【００２５】
また、本発明によれば、比較的簡素な装置で、しかも安価に上記濾過フィルタを製造することができる製造方法を提供することができる。
【００２６】
また、本発明によれば、目詰まりが起こりにくく、メンテナンスの費用や手間を低減することができる濾過装置を提供することができる。
【図面の簡単な説明】
【００２７】
【図１】本発明で使用する多孔質体の斜視図であって、（Ａ）はチューブ型の円柱状濾過膜、（Ｂ）はモノリス型の円柱状濾過膜、（Ｃ）はメソポーラス基板である。
【図２】本発明に係る製造方法において、チューブ型の円柱状濾過膜に酸化膜を成膜する際に使用する成膜装置の模式図である。
【図３】本発明に係る製造方法において、モノリス型の円柱状濾過膜に酸化膜を成膜する際に使用する成膜装置の模式図である。
【図４】本発明に係る製造方法において、メソポーラス基板に酸化膜を成膜する際に使用する成膜装置の模式図である。
【図５】チューブ型の円柱状濾過膜からなる濾過フィルタを用いた、本発明に係る濾過装置の模式図である。
【図６】メソポーラス基板のＳＥＭ画像であって、（Ａ）は酸化膜を成膜する前のＳＥＭ画像、（Ｂ）は酸化膜を成膜した後のＳＥＭ画像である。
【図７】酸化膜成膜前後における微細孔の径の変化を説明するための分布図である。
【図８】円柱状濾過膜を用いた濾過装置の模式図であって、（Ａ）はチューブ型の円柱状濾過膜を用いた濾過装置、（Ｂ）はモノリス型の円柱状濾過膜を用いた濾過装置である。
【発明を実施するための形態】
【００２８】
以下、添付図面を参照して、本発明に係る濾過フィルタおよびその製造方法の好ましい実施形態について説明する。なお、各図において同一の符号を付した構成要素は同一であるものとする。また、以下では、海水を淡水化するための海水濾過フィルタについて説明するが、これは単なる一例であり、本発明は海水濾過フィルタ以外の各種濾過フィルタにも適用可能である。
【００２９】
［多孔質体の構成］
図１に、本発明に係る濾過フィルタを製造する際に使用する多孔質体を示す。後で詳細に説明するが、本発明に係る濾過フィルタは、図１（Ａ）〜（Ｃ）に示されているいずれかの多孔質体に酸化膜を成膜することにより製造される。
【００３０】
図１（Ａ）は、軸方向に貫通する１つの中空空間を有するチューブ型の円柱状濾過膜１Ａの斜視図である。円柱状濾過膜１Ａは主に酸化アルミニウムからなり、その外周壁および中空空間の内周壁には、多数の微細孔が不規則に存在している。外周壁の微細孔は、網目のように張り巡らされた複雑な内部通路を介して内周壁の微細孔へと続いている。
【００３１】
円柱状濾過膜１Ａは、外径φ1aが１０ｍｍ、中空空間の径φ2aが７ｍｍ、外周壁において開口している微細孔（不図示）の径が１００ｎｍである。また、円柱状濾過１Ａの内部通路は、外周壁から遠ざかるにつれて径が大きくなる傾向にある。したがって、酸化膜が成膜される前の円柱状濾過膜１Ａによれば、外形寸法が１００ｎｍ未満の粒子だけを透過させ、回収することができる（図８（Ａ）参照）。
【００３２】
図１（Ｂ）は、軸方向に貫通する複数の中空空間を有するモノリス型の円柱状濾過膜１Ｂの斜視図である。円柱状濾過膜１Ａと同様、円柱状濾過膜１Ｂは主に酸化アルミニウムからなり、その外周壁および各中空空間の内周壁には、多数の微細孔が不規則に存在している。内周壁の微細孔は、網目のように張り巡らされた複雑な内部通路を介して外周壁の微細孔へと続いている。
【００３３】
円柱状濾過膜１Ｂは、外径φ1bが３０ｍｍ、各中空空間の径φ2bが３ｍｍ、内周壁において開口している微細孔（不図示）の径が４ｎｍである。また、円柱状濾過膜１Ｂの内部通路は、各中空空間の内周壁から遠ざかるにつれて径が大きくなる傾向にある。したがって、酸化膜が成膜される前の円柱状濾過膜１Ｂによれば、外形寸法が４ｎｍ未満の粒子だけを透過させ、回収することができる（図８（Ｂ）参照）。
【００３４】
図１（Ｃ）は、厚さ方向に貫通する複数の微細孔が面内に配列されたメソポーラス基板１Ｃの斜視図である。メソポーラス基板１Ｃは、例えば、微細孔を形成すべき位置に傷をつけたアルミニウム基板を陽極酸化することにより作成することができる。
【００３５】
メソポーラス基板１Ｃは、微細孔の径φ3cが３０ｎｍである。また、メソポーラス基板１Ｃの微細孔は、径φ3cを保ったまま一方の面から他方の面に向かって真っ直ぐに延びている。したがって、酸化膜が成膜される前のメソポーラス基板１Ｃによれば、外形寸法が３０ｎｍ未満の粒子だけを透過させ、回収することができる。
【００３６】
［濾過フィルタの製造方法、酸化膜の成膜装置］
続いて図２を参照しつつ、多孔質体として図１（Ａ）に示すチューブ型の円柱状濾過膜１Ａを用いる場合の、本発明に係る濾過フィルタの製造方法および酸化膜を成膜する際に使用する成膜装置１０Ａについて説明する。
【００３７】
図２に示す成膜装置１０ＡはミストＣＶＤ装置であり、下記の構成を有している。すなわち、成膜装置１０Ａは、空気源１１と、空気源１１から送り出される空気の流量を調節するための流量調節弁１２と、溶液１３ａが入れられたミスト発生源１３と、水１４ａが入れられた容器１４と、容器１４の底面に取り付けられた超音波振動子１５と、石英管からなる成膜室１６と、成膜室１６の回りに巻き付けられた電熱線からなるヒータ１７とを備えている。
【００３８】
この成膜装置１０Ａを用いた酸化膜の成膜においては、まず、円柱状濾過膜１Ａが成膜室１６内に配置される。本発明では、円柱状濾過膜１Ａの配置態様は特に限定されないが、均一な厚さの酸化膜を成膜するという観点から、円柱状濾過膜１Ａの位置または向きは成膜中に変更可能であることが好ましい。円柱状濾過膜１Ａの配置が完了すると、ヒータ１７によって成膜室１６が所定温度（例えば、３００〜５００℃）にまで昇温される。なお、ミストＣＶＤ法においては、成膜室１６を減圧したり、成膜室１６を不活性ガスで満たしたりする必要はない。したがって、ミストＣＶＤ法によれば、比較的簡素な装置で、しかも安価に酸化膜を成膜することができる。
【００３９】
成膜室１６の昇温が完了すると、超音波振動子１５の振動が開始される。超音波振動子１５が所定周波数（例えば２．４ＭＨｚ）で振動すると、その振動が水１４ａを介して溶液１３ａに伝播し、溶液１３ａからミストが発生する。発生したミストは、空気源１１から送られてきた空気に押し出され、昇温後の成膜室１６に導入される。
【００４０】
成膜室１６に導入されたミストは、高温により分解されながら酸化膜を成膜すべき円柱状濾過膜１Ａの面（外周壁の表面）に到達する。そして、円柱状濾過膜１Ａの外周壁の表面においてＣＶＤ反応が起こり、多孔質体の微細領域表面形状に沿って酸化膜が成膜される。その結果、ミストが到達した面および微細孔の内壁の少なくとも一部分が酸化膜によって覆われる。例えば、溶液１３ａが溶質としてのチタンアセチルアセトナートと、溶媒としてのメタノールおよび超純水とからなる場合は、酸化チタン膜が成膜される。この他、成膜装置１０Ａでは、下表に示す酸化膜や、シリコンの酸化膜が成膜可能である。
【表１】
0005810445.tif 000002
【００４１】
酸化膜は、単一組成膜であっても混晶膜であってもよい。混晶膜とする場合は、２種類以上の溶質を混合した溶液１３ａからミストを発生させるか、または、別々に発生させた２種類以上のミストを同時に成膜室１６に導入すればよい。
【００４２】
また、酸化膜は、薄い単一組成膜または混晶膜を複数層積層した多層構造とすることもできる。多層構造にすれば、多孔質体に対する酸化膜の密着性を向上させることができる。また、多層構造にすれば、最表面層の結晶性および平坦性、並びに水への親和性が向上し、原液の透水圧を低減させることもできる。
【００４３】
酸化膜の成膜が完了すると、酸化膜付きの円柱状濾過膜１Ａ（濾過フィルタ）が成膜室１６から取り出される。以上により、本発明に係る濾過フィルタの製造は終了する。
【００４４】
上記の通り、本発明に係る製造方法は、長時間にわたる高温での焼成工程を要しない。したがって、上記本発明によれば、特許文献２に記載の方法よりも短時間かつ安価に濾過フィルタを製造することができる。
【００４５】
表２に、酸化チタン膜の成膜時間（膜厚）と透水圧との関係を示す。
【表２】
0005810445.tif 000003
上表に示すように、酸化チタン膜を成膜する前の透水圧は５〜６気圧であったが、酸化チタン膜を１０分間成膜した後の透水圧はそれよりも高い６〜７気圧、酸化チタン膜を２０分間成膜した後の透水圧はさらに高い１１〜１２気圧であった。すなわち、透水圧は、酸化チタン膜の成膜時間を長くするにつれて増加した。これは、成膜時間に応じた厚さの酸化チタン膜が成膜されたことにより微細孔の径が小さくなり、水分子が微細孔および内部通路を通過する際の圧力損失が増加したためである。
【００４６】
次に、図３および図４を参照しつつ、図１（Ｂ）に示すモノリス型の円柱状濾過膜１Ｂに酸化膜を成膜する際に使用する成膜装置１０Ｂ、１０Ｂ’、および図１（Ｃ）に示すメソポーラス基板１Ｃに酸化膜を成膜する際に使用する成膜装置１０Ｃについて説明する。
【００４７】
図３（Ａ）に示すように、成膜装置１０Ｂは、円柱状濾過膜１Ｂの各中空空間にミストを導入するためのミスト導入機構１８を備えている。ミスト導入機構１８は、ミストを周囲に放出するための貫通孔が設けられた中空棒状の複数の突出ノズル１８ａを有し、各突出ノズル１８ａは円柱状濾過膜１Ｂの中空空間に挿入されている。これにより、円柱状濾過膜１Ｂの各中空空間内にミストが導かれ、各中空空間の内周壁に酸化膜を成膜することができる。
【００４８】
成膜装置１０Ｂは、ミスト導入機構１８が突出ノズル１８ａの突出方向に沿って往復移動可能になっているか、または円柱状濾過膜１Ｂが軸方向に沿って往復移動可能になっていることが好ましい。これにより、突出ノズル１８ａの挿入深さを変化させながら成膜を行うことができ、均一な厚さの酸化膜を成膜することができる。
【００４９】
図３（Ｂ）に示すように、成膜装置１０Ｂ’は、円柱状濾過膜１Ｂの遠端部（石英管の入口から遠い方の端部）を覆うように設けられた排気機構１９を備えている。成膜装置１０Ｂ’では、この排気機構１９を作動させることにより生じた空気の流れに乗ってミストが中空空間内に導かれる。これにより、各中空空間の内周壁に酸化膜を成膜することができる。
【００５０】
図４に示すように、メソポーラス基板１Ｃに酸化膜を成膜する際に使用する成膜装置１０Ｃは、図２に示す成膜装置１０Ａと何ら変わるところがない。メソポーラス基板１Ｃは、一方の面にミストが効率よく到達するような位置に配置される。
【００５１】
成膜装置１０Ｂ、１０Ｂ’、１０Ｃによれば、成膜装置１０Ａと同様、各種酸化膜（単一組成膜、混晶膜、多層構造のものを含む）を成膜することができる。
【００５２】
［濾過装置］
図５に、チューブ型の円柱状濾過膜１Ａに酸化膜を成膜してなる濾過フィルタ３を用いた濾過装置４を示す。本発明に係る濾過装置４は、光照射手段５を備えている点において従来から存在している濾過装置２Ａと異なっている（図８（Ａ）参照）。光照射手段５は、例えば、紫外波長の光を照射可能な発光ダイオードからなる。光照射手段５は、濾過フィルタ３の方に向けられ、少なくとも酸化膜が成膜されている面に紫外光を照射する。
【００５３】
本発明に係る濾過装置４によれば、光触媒効果を有する酸化膜の超親水性および光分解作用を発現させることができるので、目詰まりが起こりにくく、メンテナンスにかかる手間や費用を低減させることができる。なお、光触媒効果を有する酸化膜の代表例は酸化チタン膜である。
【００５４】
［実験結果］
図６は、成膜装置１０Ｃを用いてメソポーラス基板１Ｃの一表面にミストＣＶＤ法により酸化ガリウム膜を成膜させた結果を示すＳＥＭ画像である。同図（Ａ）に示すように、酸化ガリウム膜を成膜する前の微細孔の径は約２００ｎｍであったが、酸化ガリウム膜を成膜した後においては、同図（Ｂ）に示すように、微細孔の径が一様に小さくなっていた。つまり、ミストＣＶＤ法のような成膜技術を用いて酸化膜を成膜することにより、図７に示すように、成膜前の微細孔の開口形状および面内分布を維持しながら、径を一様に小さくすることが確認できた。
【００５５】
この他、本願発明者は、セラミックからなる円柱状濾過膜１Ａ、１Ｂ上に酸化チタン膜を成膜することで、微細孔の径を１ｎｍ以下とすることにも成功している。
【００５６】
以上のように、本発明に係る濾過フィルタは、無機物の多孔質体（濾過膜またはメソポーラス基板）を用いているので、有機物の多孔質体を用いた濾過フィルタに比べて耐薬品性、耐塩性および耐熱性を高めることができる。また、本発明に係る濾過フィルタは、酸化膜の膜厚を制御して微細孔の最大径を例えば海水中に含まれるナトリウムの水和物の径よりも小さくすることにより、海水濾過フィルタとして利用することができる。なお、酸化膜の膜厚は、成膜時間、成膜室の温度、および溶液に含まれる金属の濃度を変化させることにより、任意に制御することができる。
【００５７】
また、本発明に係る濾過フィルタの製造方法は、ミストＣＶＤ法により多孔質体に酸化膜を成膜するので、成膜室を減圧したり、成膜室を不活性ガスで満たしたりする工程を省略することができる。すなわち、本発明に係る濾過フィルタの製造方法によれば、比較的簡素な装置で、しかも安価に濾過フィルタを製造することができる。
【００５８】
また、本発明に係る濾過装置は、光触媒効果を有する酸化膜の超親水性および光分解作用を発現させることができるので、目詰まりが起こりにくく、メンテナンスにかかる手間や費用を低減させることができる。
【００５９】
なお、本発明は上記実施形態に限定されるものではなく、種々の変形例が考えられる。例えば、本発明では、円柱状濾過膜およびメソポーラス基板の他、高い耐薬品性および耐熱性を有する他の多孔質体を使用することもできる。ただし、微細孔の径が大きすぎると、酸化膜の成膜時間が長くなってしまう点に注意が必要である。
【００６０】
また、上記実施形態では、チューブ型円柱状濾過膜の外周壁、モノリス型円柱状濾過膜の内周壁、およびメソポーラス基板の一表面に酸化膜を成膜したが、さらに他の部分（例えば、チューブ型円柱状濾過膜の内周壁）に酸化膜が成膜されても差し支えない。
【００６１】
また、上記実施形態では、ミストＣＶＤ法により酸化膜を成膜したが、他の手法により成膜してもよい。酸化膜を成膜可能な他の手法としては、真空蒸着法、抵抗加熱蒸着法、電子ビーム加熱蒸着法、分子線エピタキシー法、レーザーアブレーション法、スパッタ蒸着法等がある。
【００６２】
また、本発明では、酸化膜に適当な元素（例えば、ヒ素、モリブデン、窒素）をドーピングしてもよい。これにより、光触媒効果を高めたり、耐薬品性および耐塩性をさらに改善したりすることができる。
【００６３】
さらに、本発明に係る濾過フィルタの製造方法は、ゼオライト等の粉体に酸化膜を成膜する際にも利用することができる。ゼオライト等の粉体は、吸着孔によって該吸着孔に適合するサイズの物質を捕捉することができるが、本発明によれば、吸着孔の大きさを自由に変えることができるので、任意の物質を捕捉させることができる。
【符号の説明】
【００６４】
１Ａ、１Ｂ    円柱状濾過膜（多孔質体）
１Ｃ    メソポーラス基板（多孔質体）
２Ａ、２Ｂ    濾過装置
３    濾過フィルタ
４    濾過装置
５    光照射手段
１０Ａ、１０Ｂ、１０Ｃ    成膜装置
１１    空気源
１２    流量調節弁
１３    ミスト発生源
１４    容器
１５    超音波振動子
１６    成膜室
１７    ヒータ
１８    ミスト導入機構
１９    排気機構
【図１】
0005810445.tif 000004
【図２】
0005810445.tif 000005
【図３】
0005810445.tif 000006
【図４】
0005810445.tif 000007
【図５】
0005810445.tif 000008
【図７】
0005810445.tif 000009
【図８】
0005810445.tif 000010
【図６】
0005810445.tif 000011